i 2096571 La présente invention concerne des vitres protégeant contre la. chaleur qui réfléchissent bien le rayonnement infrarouge de grandes longueurs d'onde tout en laissant passer une proportion suffisante de rayonnement visible. 5 On connaît des vitres protégeant contre la chaleur qui comportent une couche d'or déposée sur un support de verre. L'épaisseur de O cette couche d'or est comprise entre environ 10 et 300 À, Ces vitres qui protègent contre la chaleur avec une seule couche réfléchissante ne sont pas suffisamment transparentes pour le rayonnement visible, quand elles réfléchis-10 sent bien le rayonnement infrarouge.. Des filtres interférentiels connus, qui sont utilisés comme vitres protégeant contre la chaleur et dans lesquels on intercale, sur un support de verre recouvert de plusieurs couches, une couche isolante O entre deux couches d'or chacune de 200 A d'épaisseur, ne présentent 15 pratiquement aucun avantage, en ce qui concerne la séparation du rayonnement infrarouge du visible, par rapport aux vitres protégeant contre la chaleur avec une seule couche réfléchissante. De plus, il est indispensable pour la fabrication.des filtres interférentiels métalliques que les tolérances concernant les épaisseurs des diverses couches de l'ensemble des couches 20 soient serrées, ce qui entraîne non seulement de grandes complications, mais aussi des difficultés appréciables. Les vitres protectrices contre la chaleur sont utilisées dans une proportion croissante, en particulier en architecture. Pour ce domaine d'application, il est souhaitable de réduire au minimum le coefficient 25 de réflexion à 1'intersurface métal-support de verre dans un intervalle aussi étendu que possible dans le visible et, pour des raisons esthétiques, de communiquer à la lumière réfléchie à 1'intersurface dans cette bande de longueurs d'onde une teinte blanc verditre. Ce problème est résolu par l'application sur un support 30 de verre d'un ensemble de couches qui est caractérisé, selon l'invention, par le fait que la couche métallique déposée directement sur le support O de verre a une épaisseur de 20 à 60 A et est constituée par un alliage d'or et de chrome contenant 3 à 7 % de chrome, le reste étant de l'or, et qu'on dépose sur cette couche d'alliage une couche isolante de sulfure de zinc de 250 O O 35 à 600 A d'épaisseur, de préférence voisine de 400 A et, sur la couche O isolante, une couche d'or fin de 150 à 450 A d'épaisseur. Le coefficient de réflexion résiduelle à 1 'intersurface métal-support de verre dans le visible et la teinte du rayonnement ainsi réfléchi déterminent à eux deux l'impression 1 23653 2 2096571 visuelle donnée par les plaques selon l'invention lorsqu'on les regarde du coté de la rue et, par suite, leur possibilité d'utilisation pour des baies vitrées d'immeubles. De plus, ces vitres protégeant contre la chaleur séparent de façon remarquable l'infrarouge du visible. L'observation de tolérances serrées, en ce qui concerne l'épaisseur des diverses couches de l'ensemble de couches, n'est pas nécessaire avec les vitres protégeant contre la chaleur selon l'invention, contrairement aux filtres interférentiels métalliques connus. Les diverses couches sont déposées de préférence par vaporisation dans le vide. L'invention sera mieux comprise à l'aide de l'exemple de réalisation qui va suivre et du dessin annexé dont la figure unique représente une vue en perspective d'un élément de vitre selon l'invention. On dépose sur une surface du support en verre 1 une couche 2 d'alliage or-chrome. L'épaisseur de la couche 2 est comprise entre O 20 et 60 A. La teneur en chrome de l'alliage est comprise entre 3 et 7% en poids. La couche isolante 3 de sulfure de zinc est déposée Bntre cette couche 2 et la couche 4 d'or fin dont l'épaisseur est comprise O entre 150 et 450 A. L'épaisseur de la couche de sulfure de zinc est comprise O O entre 250 et 600 A, de préférence voisine de 400 A, de manière à obtenir la teinte blanc verdâtre désirée par réflexion. Bien entendu, diverses modifications peuvent être apportées par l'homme de l'art au dispositif ou procédé qui viennent d'être décrits uniquement à titre d'exemple non limitatif sans sortir du cadre de 1'invention. 71 23653 3 2096571 REVENDICATION Vitres protégeant contre la chaleur, constituées par un support de verre qui comporte sur une de ses faces un ensemble de 5 couches dans lequel une couche isolante est intercalée entre deux couches de métal, caractérisées par le fait que la couche métallique déposée O directement sur le support de verre a une épaisseur comprise entre 20 et 60 A et est constituée par un alliage d'or et de chrome contenant 3 à -7 % de chrome, le reste étant de l'or, et qu'on applique sur cette couche d'alliage une O 10 couche isolante de sulfure de zinc d'épaisseur comprise entre 250 et 600 A, O de préférence égale à 400 A et, sur cette couche isolante, une couche d'or O fin de 150 à 450 A d'épaisseur.